СПОСОБ ИЗГОТОВЛЕНИЯ РЕЗИНОВОЙ СМЕСИ, РЕЗИНОВАЯ СМЕСЬ И ПНЕВМАТИЧЕСКАЯ ШИНА, ИСПОЛЬЗУЮЩАЯ ЕЕ

1. Способ получения резиновой смеси, обеспечиваемой в результате составления композиции из каучукового компонента (А), содержащего по меньшей мере одного представителя, выбираемого из натуральных каучуков и синтетических диеновых каучуков, наполнителя, содержащего неорганический наполнитель, (В), силанового аппрета (С) и по меньшей мере одного ускорителя вулканизации (D), выбираемого из гуанидинов, сульфенамидов, тиазолов, тиурамов, дитиокарбаматов, тиомочевин и ксантогенатов, в котором резиновую смесь замешивают на нескольких ступенях, при этом на первой ступени (X) замешивания добавляют и замешивают часть (А′) каучукового компонента (А), все количество или часть неорганического наполнителя (В), все количество или часть силанового аппрета (С) и все количество или часть ускорителя вулканизации (D), а на или после второй ступени замешивания добавляют и замешивают остаточную часть (А′′) каучукового компонента (А).
2. Способ получения резиновой смеси по п. 1, в котором на или после второй ступени замешивания добавляют и замешивают остаточную часть (В′′) неорганического наполнителя (В) или остаточную часть (В′′) неорганического наполнителя (В) и остаточную часть (С′′) силанового аппрета (С).
3. Способ получения резиновой смеси по п. 1, в котором на или после второй ступени замешивания добавляют соединение органической кислоты (Е).
4. Способ получения резиновой смеси по п. 1, в котором несколько ступеней замешивания включают две ступени в виде первой ступени (X) и последней ступени (Z), при этом на первой ступени (X) добавляют и замешивают часть (А′) каучукового компонента (А), все количество или часть неорганического наполнителя (В), все количество или часть силанового аппрета (С) и все количество или часть ускорителя вулканизации (D), а на последней ступени (Z) добавляют и замешивают остаточную часть (А′′) каучукового компонента (А) и вулканизатор.
5. Способ получения резиновой смеси по п. 1, в котором на первой ступени замешивания количество молекул Х соединения органической кислоты (Е) в резиновой смеси по соотношению, описывающемуся следующей далее формулой [А], взаимосвязано с количеством молекул Y ускорителя вулканизации (D) в ней:
6. Способ получения резиновой смеси, обеспечиваемой в результате составления композиции из каучукового компонента (А), содержащего по меньшей мере одного представителя, выбираемого из натуральных каучуков и синтетических диеновых каучуков, наполнителя, содержащего неорганический наполнитель, (В), силанового аппрета (С) и по меньшей мере одного ускорителя вулканизации (D), выбираемого из гуанидинов, сульфенамидов, тиазолов, тиурамов, дитиокарбаматов, тиомочевин и ксантогенатов, в котором резиновую смесь замешивают на трех и более ступенях, включающих первую ступень (X) и последнюю ступень (Z), при этом на первой ступени (X) добавляют и замешивают часть (А′) каучукового компонента (А), все количество или часть неорганического наполнителя (В) и все количество или часть силанового аппрета (С), на ступени (Y) на или после второй ступени, но перед последней ступенью (Z) замешивания добавляют и замешивают все количество или часть ускорителя вулканизации (D), на или после второй ступени замешивания добавляют и замешивают остаточную часть (А′′) каучукового компонента (А) и на последней ступени (Z) добавляют и замешивают вулканизатор.
7. Способ получения резиновой смеси по п. 6, в котором на или после второй ступени замешивания добавляют и замешивают остаточную часть (В′′) неорганического наполнителя (В) или остаточную часть (В′′) неорганического наполнителя (В) и остаточную часть (С′′) силанового аппрета (С).
8. Способ получения резиновой смеси по п. 6, в котором на или после второй ступени замешивания добавляют соединение органической кислоты (Е).
9. Способ получения резиновой смеси по п. 1, в котором максимальная температура резиновой смеси на первой ступени (X) находится в диапазоне от 120 до 190°С.
10. Способ получения резиновой смеси по п. 6, в котором максимальная температура резиновой смеси на первой ступени (X) находится в диапазоне от 120 до 190°С.
11. Способ получения резиновой смеси по п. 1, в котором часть (А′) каучукового компонента (А) представляет собой по меньшей мере одного представителя, выбираемого из диеновых каучуков растворной полимеризации, а остаточная часть (А′′) каучукового компонента (А) представляет собой по меньшей мере одного представителя, выбираемого из натуральных каучуков и диеновых каучуков эмульсионной полимеризации.
12. Способ получения резиновой смеси по п. 6, в котором часть (А′) каучукового компонента (А) представляет собой по меньшей мере одного представителя, выбираемого из диеновых каучуков растворной полимеризации, а остаточная часть (А′′) каучукового компонента (А) представляет собой по меньшей мере одного представителя, выбираемого из натуральных каучуков и диеновых каучуков эмульсионной полимеризации.
13. Способ получения резиновой смеси по п. 1, в котором силановый аппрет (С) представляет собой одно или несколько соединений, выбираемых из группы, состоящей из соединений, описывающихся следующими далее общими формулами (I) и (II)
,
1
2
3
где несколько R могут быть идентичными или различными, и каждый из них представляет собой атом водорода, линейную, циклическую или разветвленную алкильную группу, содержащую от 1 до 8 атомов углерода, или линейную или разветвленную алкоксиалкильную группу, содержащую от 2 до 8 атомов углерода; несколько R могут быть идентичными или различными, и каждый из них представляет собой линейную, циклическую или разветвленную алкильную группу, содержащую от 1 до 8 атомов углерода; несколько R могут быть идентичными или различными, и каждый из них представляет собой линейную или разветвленную алкиленовую группу, содержащую от 1 до 8 атомов углерода; а находится в диапазоне от 2 до 6 для среднего значения; и р и r могут быть идентичными или различными, и каждый из них находится в диапазоне от 0 до 3 для среднего значения; однако р и r не составляют 3 одновременно;
,
4
5
6
7
8
9
10
11
12
13
8
13
m1
m2
m3
где несколько R могут быть идентичными или различными, и каждый из них представляет собой атом водорода, линейную, циклическую или разветвленную алкильную группу, содержащую от 1 до 8 атомов углерода, или линейную или разветвленную алкоксиалкильную группу, содержащую от 2 до 8 атомов углерода; несколько R могут быть идентичными или различными, и каждый из них представляет собой линейную, циклическую или разветвленную алкильную группу, содержащую от 1 до 8 атомов углерода; несколько R могут быть идентичными или различными, и каждый из них представляет собой линейную или разветвленную алкиленовую группу, содержащую от 1 до 8 атомов углерода; R представляет собой двухвалентную группу, описывающуюся любой из общих формул (-S-R-S-), (-R-S-R-) и (-R-S-R-S-R-), где каждый от R до R представляет собой двухвалентную углеводородную группу, двухвалентную ароматическую группу или двухвалентную органическую группу, содержащую гетероатом, отличный от серы и кислорода, при этом каждый из них содержит от 1 до 20 атомов углерода; и каждый из m1, m2 и m3 составляет 1 и более, но менее, чем 4 для среднего значения); несколько k могут быть идентичными или различными, и каждый из них находится в диапазоне от 1 до 6 для среднего значения; каждый из s и t находится в диапазоне от 0 до 3 для среднего значения; однако s и t не составляют 3 одновременно.
14. Способ получения резиновой смеси по п. 6, в котором силановый аппрет (С) представляет собой одно или несколько соединений, выбираемых из группы, состоящей из соединений, описывающихся следующими далее общими формулами (I) и (II)
,
1
2
3
где несколько R могут быть идентичными или различными, и каждый из них представляет собой атом водорода, линейную, циклическую или разветвленную алкильную группу, содержащую от 1 до 8 атомов углерода, или линейную или разветвленную алкоксиалкильную группу, содержащую от 2 до 8 атомов углерода; несколько R могут быть идентичными или различными, и каждый из них представляет собой линейную, циклическую или разветвленную алкильную группу, содержащую от 1 до 8 атомов углерода; несколько R могут быть идентичными или различными, и каждый из них представляет собой линейную или разветвленную алкиленовую группу, содержащую от 1 до 8 атомов углерода; а находится в диапазоне от 2 до 6 для среднего значения; и р и r могут быть идентичными или различными, и каждый из них находится в диапазоне от 0 до 3 для среднего значения; однако р и r не составляют 3 одновременно;
,
4
5
6
7
8
9
10
11
12
13
8
13
m1
m2
m3
где несколько R могут быть идентичными или различными, и каждый из них представляет собой атом водорода, линейную, циклическую или разветвленную алкильную группу, содержащую от 1 до 8 атомов углерода, или линейную или разветвленную алкоксиалкильную группу, содержащую от 2 до 8 атомов углерода; несколько R могут быть идентичными или различными, и каждый из них представляет собой линейную, циклическую или разветвленную алкильную группу, содержащую от 1 до 8 атомов углерода; несколько R могут быть идентичными или различными, и каждый из них представляет собой линейную или разветвленную алкиленовую группу, содержащую от 1 до 8 атомов углерода; R представляет собой двухвалентную группу, описывающуюся любой из общих формул (-S-R-S-), (-R-S-R-) и (-R-S-R-S-R-), где каждый от R до R представляет собой двухвалентную углеводородную группу, двухвалентную ароматическую группу или двухвалентную органическую группу, содержащую гетероатом, отличный от серы и кислорода, при этом каждый из них содержит от 1 до 20 атомов углерода; и каждый из m1, m2 и m3 составляет 1 и более, но менее, чем 4 для среднего значения); несколько k могут быть идентичными или различными, и каждый из них находится в диапазоне от 1 до 6 для среднего значения; каждый из s и t находится в диапазоне от 0 до 3 для среднего значения; однако s и t не составляют 3 одновременно.
15. Способ получения резиновой смеси по п. 1, в котором силановый аппрет (С) представляет собой соединение, описывающееся предшествующей общей формулой (I).
16. Способ получения резиновой смеси по п. 6, в котором силановый аппрет (С) представляет собой соединение, описывающееся предшествующей общей формулой (I).
17. Способ получения резиновой смеси по п. 1, в котором неорганический наполнитель (В) представляет собой диоксид кремния.
18. Способ получения резиновой смеси по п. 6, в котором неорганический наполнитель (В) представляет собой диоксид кремния.
19. Способ получения резиновой смеси по п. 1, в котором наполнитель содержит технический углерод.
20. Способ получения резиновой смеси по п. 6, в котором наполнитель содержит технический углерод.
21. Способ получения резиновой смеси по п. 1, в котором неорганический наполнитель (В) составляет 30% (масс.) и более в наполнителе.
22. Способ получения резиновой смеси по п. 6, в котором неорганический наполнитель (В) составляет 30% (масс.) и более в наполнителе.
23. Способ получения резиновой смеси по п. 1, в котором на первой ступени замешивания количество молекул ускорителя вулканизации (D) в резиновой смеси соответствует от 0,1 до 1,0 от количества молекул силанового аппрета (С) в ней.
24. Способ получения резиновой смеси по п. 9, в котором на первой ступени замешивания количество молекул ускорителя вулканизации (D) в резиновой смеси соответствует от 0,1 до 1,0 от количества молекул силанового аппрета (С) в ней.
25. Способ получения резиновой смеси по п. 1, в котором гуанидин представляет собой по меньшей мере одно соединение, выбираемое из 1,3-дифенилгуанидина, 1,3-ди-о-толилгуанидина и 1-о-толилбигуанида.
26. Способ получения резиновой смеси по п. 6, в котором гуанидин представляет собой по меньшей мере одно соединение, выбираемое из 1,3-дифенилгуанидина, 1,3-ди-о-толилгуанидина и 1-о-толилбигуанида.
27. Способ получения резиновой смеси по п. 1, в котором сульфенамид представляет собой N-циклогексил-2-бензотиазолилсульфенамид и/или N-трет-бутил-2-бензотиазолилсульфенамид.
28. Способ получения резиновой смеси по п. 6, в котором сульфенамид представляет собой N-циклогексил-2-бензотиазолилсульфенамид и/или N-трет-бутил-2-бензотиазолилсульфенамид.
29. Способ получения резиновой смеси по п. 1, в котором тиазол представляет собой 2-меркаптобензотиазол и/или ди-2-бензотиазолилдисульфид.
30. Способ получения резиновой смеси по п. 6, в котором тиазол представляет собой 2-меркаптобензотиазол и/или ди-2-бензотиазолилдисульфид.
31. Способ получения резиновой смеси по п. 1, в котором тиурам представляет собой тетракис(2-этилгексил)тиурамдисульфид и/или тетрабензилтиурамдисульфид.
32. Способ получения резиновой смеси по п. 6, в котором тиурам представляет собой тетракис(2-этилгексил)тиурамдисульфид и/или тетрабензилтиурамдисульфид.
33. Способ получения резиновой смеси по п. 1, в котором дитиокарбамат представляет собой по меньшей мере одно соединение, выбираемое из дибензилдитиокарбамата цинка, N-этил-N-фенилдитиокарбамата цинка, диметилдитиокарбамата цинка и диметилдитиокарбамата меди.
34. Способ получения резиновой смеси по п. 6, в котором дитиокарбамат представляет собой по меньшей мере одно соединение, выбираемое из дибензилдитиокарбамата цинка, N-этил-N-фенилдитиокарбамата цинка, диметилдитиокарбамата цинка и диметилдитиокарбамата меди.
35. Способ получения резиновой смеси по п. 1, в котором тиомочевина представляет собой по меньшей мере одно соединение, выбираемое из N,N′-диэтилтиомочевины, триметилтиомочевины, N,N′-дифенилтиомочевины и N,N′-диметилтиомочевины.
36. Способ получения резиновой смеси по п. 6, в котором тиомочевина представляет собой по меньшей мере одно соединение, выбираемое из N,N′-диэтилтиомочевины, триметилтиомочевины, N,N′-дифенилтиомочевины и N,N′-диметилтиомочевины.
37. Способ получения резиновой смеси по п. 1, в котором ксантогенат представляет собой изопропилксантогенат цинка.
38. Способ получения резиновой смеси по п. 6, в котором ксантогенат представляет собой изопропилксантогенат цинка.
39. Способ получения резиновой смеси по п. 1, в котором стеариновая кислота составляет 50% (моль.) и более в соединении органической кислоты (Е).
40. Способ получения резиновой смеси по п. 6, в котором стеариновая кислота составляет 50% (моль.) и более в соединении органической кислоты (Е).
41. Резиновая смесь, полученная по способу получения резиновой смеси по любому из пп. 1-40.
42. Пневматическая шина, использующая резиновую смесь по п. 41 в качестве по меньшей мере одного элемента из деталей протектора, деталей подпротектора, деталей боковины, герметизирующих слоев и каучуковых деталей армирования борта.